【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
（ａ）再加熱剤を含有するポリプロピレン組成物からプリフォームを形成する工程と、
（ｂ）前記プリフォームが所望の温度に達する時間が前記再加熱剤なしのポリプロピレン組成物から形成されている等しい寸法の対照プリフォームを所望の温度に再加熱するための時間より少ない、前記プリフォームを所望の温度に再加熱する工程と、
（ｃ）前記再加熱されたプリフォームを射出延伸ブロー成形してボトルを形成する工程と
を含むポリプロピレンボトルの射出延伸成形法であって、
再加熱剤を含有する前記ポリプロピレン組成物が、前記プリフォームを形成する前に顆粒形にある時に、前記再加熱剤の不存在下での顆粒形のポリプロピレン組成物のＬ＊値の少なくとも約８０％である、ガードナー（Ｇａｒｄｎｅｒ）色試験によって測定されるＬ＊値を有することを特徴とする方法。
【請求項２】
ポリプロピレン組成物を形成するためのポリプロピレン中への再加熱剤の反応押出配合であって、前記再加熱剤が還元剤による金属化合物の金属状態へのインサイチュー化学的還元によってかかる反応押出配合中に生成され、そのように生成された前記再加熱剤が１０ｎｍ〜１００ミクロンの範囲のサイズを有する粒子の形にあり、かつ、かかる粒子が前記ポリプロピレンの全体にわたって一様に分配される配合
を含むことを特徴とする再加熱剤を含有するポリプロピレン組成物の製造方法。
【請求項３】
（ａ）再加熱剤を含有するポリプロピレン組成物からシートを形成する工程と、
（ｂ）前記シートが所望の温度に達する時間が前記再加熱剤の不存在下でのポリプロピレン組成物から形成されている等しい寸法の対照シートを所望の温度に再加熱するための時間より少ない、前記シートを所望の温度に再加熱する工程と、
（ｃ）前記再加熱されたシートをポリプロピレン物品へ成形する工程と
を含むことを特徴とするポリプロピレン物品の形成方法。
【手続補正２】
【補正対象書類名】明細書
【補正対象項目名】００５４
【補正方法】変更
【補正の内容】
【００５４】
本発明は好ましい実施形態の詳細な説明および実施例によって例示されてきた。形態および詳細の様々な変更は当業者の技能内であろう。それ故、本発明は特許請求の範囲によって判定されなければならず、実施例または好ましい実施形態の説明によって判定されてはならない。
以下に、本発明の好ましい態様を示す。
［１］  （ａ）再加熱剤を含有するポリプロピレン組成物からプリフォームを形成する工程と、
（ｂ）前記プリフォームが所望の温度に達する時間が前記再加熱剤なしのポリプロピレン組成物から形成されている等しい寸法の対照プリフォームを所望の温度に再加熱するための時間より少ない、前記プリフォームを所望の温度に再加熱する工程と、
（ｃ）前記再加熱されたプリフォームを射出延伸ブロー成形してボトルを形成する工程と
を含むポリプロピレンボトルの射出延伸成形法であって、
再加熱剤を含有する前記ポリプロピレン組成物が、前記プリフォームを形成する前に顆粒形にある時に、前記再加熱剤の不存在下での顆粒形のポリプロピレン組成物のＬ＊値の少なくとも約８０％である、ガードナー（Ｇａｒｄｎｅｒ）色試験によって測定されるＬ＊値を有することを特徴とする方法。
［２］  前記再加熱剤が１つまたは複数の金属粒子を含み、かつ、前記金属粒子がアンチモン、チタン、銅、マンガン、鉄およびタングステンの１つまたは複数よりなる群から選択されることを特徴とする［１］に記載の方法。
［３］  前記再加熱剤がカーボンブラック、グラファイトまたは赤外線染料を含むことを特徴とする［１］に記載の方法。
［４］  前記再加熱剤が１０ｎｍ〜１００ミクロンの範囲のサイズを有する粒子の形で、かつ、２ｐｐｍ〜１０００ｐｐｍの範囲の量でポリプロピレン組成物中へ組み入れられることを特徴とする［１］に記載の方法。
［５］  前記再加熱剤が１０ｎｍ〜１０ミクロンの範囲のサイズを有する粒子の形で、かつ、２ｐｐｍ〜５０ｐｐｍの範囲の量でポリプロピレン組成物中へ組み入れられることを特徴とする［１］に記載の方法。
［６］  前記再加熱剤が還元剤による金属化合物のインサイチュー化学的還元によって前記ポリプロピレン組成物内に生成されることを特徴とする［１］に記載の方法。
［７］  前記金属化合物がアンチモン、チタン、銅、マンガン、鉄およびタングステンの１つまたは複数を含有し、かつ、前記還元剤が有機亜リン酸、無機亜リン酸、タンニン酸、没食子酸、およびピロガル酸、ヒドラジン、亜硫酸塩、錫ＩＩ塩ならびに水酸化ニッケルの１つまたは複数よりなる群から選択されることを特徴とする［６］に記載の方法。
［８］  前記金属化合物がアンチモントリグリコレートであり、かつ、前記還元剤が次亜リン酸であることを特徴とする［６］に記載の方法。
［９］  前記再加熱剤が１０ｎｍ〜１００ミクロンの範囲のサイズを有する粒子の形で、かつ、５０ｐｐｍ〜２５，０００ｐｐｍの範囲の量で前記ポリプロピレン組成物中へ組み入れられてポリプロピレン・マスターバッチを形成することを特徴とする［１］に記載の方法。
［１０］  ［１］に記載の方法に従って製造されることを特徴とするポリプロピレンボトル。
［１１］  ポリプロピレン組成物を形成するためのポリプロピレン中への再加熱剤の反応押出配合であって、前記再加熱剤が還元剤による金属化合物の金属状態へのインサイチュー化学的還元によってかかる反応押出配合中に生成され、そのように生成された前記再加熱剤が１０ｎｍ〜１００ミクロンの範囲のサイズを有する粒子の形にあり、かつ、かかる粒子が前記ポリプロピレンの全体にわたって一様に分配される配合
を含むことを特徴とする再加熱剤を含有するポリプロピレン組成物の製造方法。
［１２］  前記再加熱剤が１つまたは複数の金属粒子を含み、かつ、前記金属粒子がアンチモン、チタン、銅、マンガン、鉄およびタングステンの１つまたは複数よりなる群から選択されることを特徴とする［１１］に記載の方法。
［１３］  前記再加熱剤が、２ｐｐｍ〜１０００ｐｐｍの範囲の量で前記ポリプロピレン中へ組み入れられることを特徴とする［１１］に記載の方法。
［１４］  前記再加熱剤が１０ｎｍ〜１０ミクロンの範囲の粒度を有する粒子の形で、かつ、２〜３５０ｐｐｍの範囲の量で前記ポリプロピレン中へ組み入れられることを特徴とする［１１］に記載の方法。
［１５］  前記再加熱剤が１０ｎｍ〜１００ミクロンの範囲の粒度を有する粒子の形で、かつ、５０〜２５，０００ｐｐｍの範囲の量で前記ポリプロピレン中へ組み入れられてポリプロピレン・マスターバッチを形成することを特徴とする［１１］に記載の方法。
［１６］  前記金属化合物がアンチモン、チタン、銅、マンガン、鉄およびタングステンの１つまたは複数を含有し、かつ、前記還元剤が有機亜リン酸、無機亜リン酸、タンニン酸、没食子酸、およびピロガル酸、ヒドラジン、亜硫酸塩、錫ＩＩ塩ならびに水酸化ニッケルの１つまたは複数よりなる群から選択されることを特徴とする［１１］に記載の方法。
［１７］  前記金属化合物がアンチモントリグリコレートであり、かつ、前記還元剤が次亜リン酸であることを特徴とする［１１］に記載の方法。
［１８］  ［１１］に記載の方法に従って製造されることを特徴とするポリプロピレン組成物。
［１９］  ［１１］に記載の方法に従って製造されたポリプロピレン組成物から形成されることを特徴とするポリプロピレンボトル。
［２０］  ［１５］に記載の方法に従って製造されることを特徴とするポリプロピレン・マスターバッチ。
［２１］  （ａ）再加熱剤を含有するポリプロピレン組成物からシートを形成する工程と、
（ｂ）前記シートが所望の温度に達する時間が前記再加熱剤の不存在下でのポリプロピレン組成物から形成されている等しい寸法の対照シートを所望の温度に再加熱するための時間より少ない、前記シートを所望の温度に再加熱する工程と、
（ｃ）前記再加熱されたシートをポリプロピレン物品へ成形する工程と
を含むことを特徴とするポリプロピレン物品の形成方法。
［２２］  前記再加熱剤が１つまたは複数の金属粒子を含み、かつ、前記金属粒子がアンチモン、チタン、銅、マンガン、鉄およびタングステンの１つまたは複数よりなる群から選択されることを特徴とする［２１］に記載の方法。
［２３］  前記再加熱剤がカーボンブラック、グラファイトまたは赤外線染料を含むことを特徴とする［２１］に記載の方法。
［２４］  前記再加熱剤が１０ｎｍ〜１００ミクロンの範囲のサイズを有する粒子の形で、かつ、２ｐｐｍ〜１０００ｐｐｍの範囲の量で前記ポリプロピレン組成物中へ組み入れられることを特徴とする［２１］に記載の方法。
［２５］  前記再加熱剤が１０ｎｍ〜１０ミクロンの範囲のサイズを有する粒子の形で、かつ、２ｐｐｍ〜５０ｐｐｍの範囲の量で前記ポリプロピレン組成物中へ組み入れられることを特徴とする［２１］に記載の方法。
［２６］  前記再加熱剤が還元剤による金属化合物のインサイチュー化学的還元によって前記ポリプロピレン組成物内に生成されることを特徴とする［２１］に記載の方法。
［２７］  前記金属化合物がアンチモン、チタン、銅、マンガン、鉄およびタングステンの１つまたは複数を含有し、かつ、前記還元剤が有機亜リン酸、無機亜リン酸、タンニン酸、没食子酸、およびピロガル酸、ヒドラジン、亜硫酸塩、錫ＩＩ塩ならびに水酸化ニッケルの１つまたは複数よりなる群から選択されることを特徴とする［２６］に記載の方法。
［２８］  前記金属化合物がアンチモントリグリコレートであり、かつ、前記還元剤が次亜リン酸であることを特徴とする［２６］に記載の方法。
［２９］  前記再加熱剤が１０ｎｍ〜１００ミクロンの範囲のサイズを有する粒子の形で、かつ、５０ｐｐｍ〜２５，０００ｐｐｍの範囲の量で前記ポリプロピレン組成物中へ組み入れられてポリプロピレン・マスターバッチを形成することを特徴とする［２１］に記載の方法。
［３０］  ［２１］に記載の方法に従って製造されることを特徴とする３次元ポリプロピレン物品。
［３１］  ［２１］に記載の方法に従って製造されることを特徴とする２次元ポリプロピレン物品。
［３２］  かかる反応押出配合が二軸スクリュー配合押出機で行われることを特徴とする［１１］に記載の方法。